(57)【要約】【課題】  磁場により誘導可能なアニオン交換体とその製造方法を提供する。【解決手段】  磁性体と層状複合水酸化物もしくは式Ｍ２＋１−ｘＭ３＋ｘＯ１＋δで表される層状複合水酸化物の岩塩型固溶体との複合体であるアニオン交換性磁性材料、ならびにアルカリ条件ならびに不活性ガス雰囲気下において、磁性体、２価金属硝酸塩および３価金属硝酸塩を攪拌混合する、磁性体と層状複合水酸化物との複合体を製造する方法。【選択図】なし【特許請求の範囲】
【請求項１】
磁性体と層状複合水酸化物もしくは式Ｍ２＋１−ｘＭ３＋ｘＯ１＋δで表される層状複合水酸化物の岩塩型固溶体との複合体であるアニオン交換性磁性材料。
【請求項２】
磁性体が、層状複合水酸化物または式Ｍ２＋１−ｘＭ３＋ｘＯ１＋δで表される層状複合水酸化物の岩塩型固溶体によって被覆されている、請求項１に記載のアニオン交換性磁性材料。
【請求項３】
アルカリ条件ならびに不活性ガス雰囲気下において、磁性体、２価金属硝酸塩および３価金属硝酸塩を攪拌混合する、磁性体と層状複合水酸化物との複合体を製造する方法。
【請求項４】
アルカリ条件ならびに不活性ガス雰囲気下において、磁性体、２価金属硝酸塩および３価金属硝酸塩を攪拌混合して生じる沈殿物を、不活性ガス雰囲気下で焼成する、磁性体と式Ｍ２＋１−ｘＭ３＋ｘＯ１＋δで表される層状複合水酸化物の岩塩型固溶体との複合体の製造方法。
【発明の詳細な説明】
【技術分野】
【０００１】
本発明は、磁性体と層状複合水酸化物もしくはその岩塩型固溶体とからなる複合体ならびにその製造方法に関する。
【背景技術】
【０００２】
近年、ハイドロタルサイト（化学式；［Ｍｇ６Ａｌ２（ＯＨ）１６］・ｎＨ２Ｏ）と称される天然鉱石のアニオンに対するインターカレーション機能、すなわちアニオン交換体としての機能を応用しようとする研究が、各技術分野において盛んに行われている（非特許文献１）。また、炭酸イオンをインターカレートさせた炭酸イオン型ハイドロタルサイト（非特許文献２）や、ポリ酸イオンのインターカレーションによるマイクロポア多孔体の製造（非特許文献３）等が開発されている。
【０００３】
ドラッグデリバリーシステムの開発において、ハイドロタルサイトのバイオナノハイブリッドを利用する試みも盛んである。例えば、ハイドロタルサイトのアニオン交換能を利用してリン酸基をもつＤＮＡ等を運ぶ非ウイルス性ベクターとして利用しようとする報告がなされている。また、ハイドロタルサイトを用いてＡＴＰやＤＮＡのインターカレートする（非特許文献４）ことにより、またＡｓ−ｍｙｃ−ＬＤＨの細胞への取り込ませることで、癌細胞の増殖を抑制することも試みられている。
【非特許文献１】カヴァニ（Ｆ．Ｃａｖａｎｉ）ら、キャタリシス  トゥデイ（Ｃａｔａｌｙｓｉｓ  Ｔｏｄａｙ）、１９９１年、第１１巻、１７３−３０１頁
【非特許文献２】日比野俊行、他２名、ハイドロタルサイト型陰イオン交換性粘土の合成と応用、[online]、「平成１６年７月３０日検索」、インターネット＜ＵＲＬ：http://www.nire.go.jp/publica/hokoku/h28/h28_j.htm＞
【非特許文献３】日比野俊行、ソフトケミストリー的材料設計−層状複水酸化物ハイドロタルサイトの機能材料化、「平成１６年７月３０日検索」、インターネット＜ＵＲＬ：http://www.nire.go.jp/hist/1999-10-18/publica/news-99/99-07-1.htm＞
【非特許文献４】チョイ（Ｊ．Ｈ．Ｃｈｏｙ）ら、Ａｎｇｅｗ．Ｃｈｅｍ．Ｉｎｔ．Ｅｄ．、２０００年、第３９巻、４０４２−４０４５頁
【発明の開示】
【発明が解決しようとする課題】
【０００４】
しかし、ハイドロタルサイトをＤＤＳとして利用するためには、薬物を担持させたハイドロタルサイトを体内の特定の場所に移動させることが必要である。本発明は、アニオン交換能を有するハイドロタルサイトに対して、ＤＤＳへの利用に際しての体内移動誘導機能を付与する技術を提供するものである。
【課題を解決するための手段】
【０００５】
本発明者らは、ハイドロタルサイトに代表される層状複合水酸化物もしくはこれを焼成して得られる層状複合水酸化物の岩塩型固溶体を磁気材料と複合化することで、かかる課題を解決することに成功した。
【０００６】
即ち本発明は、磁性体と層状複合水酸化物もしくは式Ｍ２＋１−ｘＭ３＋ｘＯ１＋δで表される層状複合水酸化物の岩塩型固溶体との複合体であるアニオン交換性磁性材料である。また、本発明の別の態様は、アルカリ条件ならびに不活性ガス雰囲気下において、磁性体、２価金属硝酸塩および３価金属硝酸塩を攪拌混合する、磁性体と層状複合水酸化物との複合体を製造する方法、ならびに、アルカリ条件ならびに不活性ガス雰囲気下において、磁性体、２価金属硝酸塩および３価金属硝酸塩を攪拌混合して生じる沈殿物を、不活性ガス雰囲気下で焼成する、磁性体と式Ｍ２＋１−ｘＭ３＋ｘＯ１＋δで表される層状複合水酸化物の岩塩型固溶体との複合体の製造方法である。
【０００７】
磁性体は、磁気記録や磁性流体などで広く用いられる他、外部から磁場を加えて移動を誘導制御できることから、近年では、癌の温熱療法や医療診断分野においても利用され始めている。本発明は、この磁性体の磁場による制御能に着目し、これとハイドロタルサイトとの複合体を調製することで、ハイドロタルサイトに代表される層状複合水酸化物が持つアニオン交換能を、生体内の任意の場所で発揮させようとするものである。
【０００８】
ハイドロタルサイトは、典型的には、［Ｍｇ６Ａｌ２（ＯＨ）１６］・ｎＨ２Ｏの化学構造式からなる天然鉱物の名称である。しかしながら、この他にも、一般式としてＭ２＋１−ｘＭ３＋ｘ（ＯＨ）２（ｘ／ｎ）Ａｎ−・ｍＨ２Ｏ（Ｍ２＋とＭ３＋はそれぞれマグネシウムやアルミニウムなどの２価と３価の金属イオンを表す）で表される金属元素の層状水酸化物も、典型的なハイドロタルサイトと同様の挙動を示すことが知られている。ここで、Ｍｇ２＋、Ｎｉ２＋、Ｆｅ２＋、Ｚｎ２＋などの２価金属イオンと、Ａｌ３＋、Ｆｅ３＋、Ｃｒ３＋などの３価金属イオンとが組み合わされ、ハイドロタルサイト様の化合物が形成される。
【０００９】
本発明では、典型的なハイドロタルサイトと、これに類似し、上記一般式に含まれるハイドロタルサイト様化合物とを合わせて、層状複合水酸化物と呼ぶこととする。従って、本発明では、いわゆる典型的なハイドロタルサイトの他に、上記一般式に含まれるハイドロタルサイト様化合物も、本発明の複合体を構成する層状複合水酸化物として理解される。
【００１０】
この層状複合水酸化物は、陰イオンに対するインターカレーション能を有しており、上記組成式中、[Ｍ２＋１−ｘＭ３＋ｘ（ＯＨ）２]の部分が主骨格（ホスト層）に、［（ｘ／ｎ）Ａｎ−・ｍＨ２Ｏ］の部分がゲスト層に相当する。また、ホスト層とホスト層の間に存在する陰イオン同士の隙間を埋めるように層間水分子が存在する。
【００１１】
この層間水は、層状複合水酸化物を焼成することにより可逆的に放出され、その結果、層状複合水酸化物の結晶構造は、陽イオン欠損を有する岩塩型固溶体（一般式、Ｍ２＋１−ｘＭ３＋ｘＯ１＋δ）に変化する。岩塩型構造は、いわゆるスピネル型構造と類似の酸素充填格子を有する。本発明は、この層状複合水酸化物の岩塩型固溶体も、複合体の一部を構成するものとして理解される。
【００１２】
本発明は、上記の層状複合水酸化物もしくはその岩塩型固溶体と磁性体との複合体である。この複合体は、磁性体、２価金属硝酸塩、ならびに３価金属硝酸塩によるアルカリ条件下での共沈法により形成される。
【００１３】
本発明で使用する２価金属硝酸塩ならびに３価金属硝酸塩は、前記一般式Ｍ２＋１−ｘＭ３＋ｘ（ＯＨ）２（ｘ／ｎ）Ａｎ−・ｍＨ２Ｏで表される化合物を形成する各価の金属元素の硝酸塩である。具体的には、２価金属硝酸塩としては、Ｍｇ２＋、Ｎｉ２＋、Ｆｅ２＋、Ｚｎ２＋などの各硝酸塩が、３価金属硝酸塩としては、Ａｌ３＋、Ｆｅ３＋、Ｃｒ３＋などの各硝酸塩が使用される。
【００１４】
一般に、層状複合水酸化物それ自体は、アルカリ条件下で２価金属硝酸塩と３価金属硝酸塩とを適当な不活性ガス雰囲気中、例えば窒素ガス雰囲気中で混合攪拌することで、簡単に調製することができる。しかし、この様にして予め形成させた層状複合水酸化物と磁性体とを単に混合攪拌するだけでは、本発明の複合体を得ることはできない。
【００１５】
本発明の複合体は、アルカリならびに適当な不活性ガス雰囲気中という条件下で、２価金属硝酸塩、３価金属硝酸塩、ならびに磁性体とを同時に共存させ、それらを共沈させることにより、形成することができる。この方法により得られる本発明の複合体は、ＳＥＭ電子顕微鏡を用いて観察することにより、磁性体が層状複合水酸化物によって被覆された構造を有していることが明らかとなった（図１−ａ、１−ｂ）。
【００１６】
この複合体は、層状複合水酸化物によるアニオン交換能を保持していると共に、磁性体の作用によって、外部から磁場を与えることにより、容易に周囲環境内を移動させることができる。
【００１７】
また、本発明の式Ｍ２＋１−ｘＭ３＋ｘＯ１＋δで表される層状複合水酸化物の岩塩型固溶体と磁性体との複合体は、上記の層状複合水酸化物と磁性体との複合体を５００℃以下で焼成して得ることができる。この焼成により、層状複合水酸化物の層間水が可逆的に失われて、層状複合水酸化物の結晶構造が岩塩型固溶体へと変化することにより、磁性体への被覆がより強固なものとなり、焼成前の複合体に比して、層状複合水酸化物の被覆の物理的強度が大きく上昇する。
【発明の効果】
【００１８】
アニオン交換体を磁気材料と複合化することで、アニオン交換能を持つ磁性材料が得られ、種々の陰イオンを取り込んだアニオン交換体の存在位置を、外部磁場により遠隔制御することが可能になった。この特性を利用すれば、磁場を与えることにより所望の部位で薬物治療を行うことができる他、環境中の有害アニオンの分離あるいは有用アニオンの回収も、行うことができる。
【発明を実施するための最良の形態】
【００１９】
本発明の複合体を構成する層状複合水酸化物は、前述のとおり、一般式Ｍ２＋１−ｘＭ３＋ｘ（ＯＨ）２（ｘ／ｎ）Ａｎ−・ｍＨ２Ｏ（Ｍ２＋とＭ３＋はそれぞれマグネシウムやアルミニウムなどの２価と３価の金属イオンを表す）で表される金属元素の層状複合水酸化物、あるいはこれらの岩塩型固溶体であり、Ｍｇ２＋、Ｎｉ２＋、Ｆｅ２＋、Ｚｎ２＋などの２価金属硝酸塩と、Ａｌ３＋、Ｆｅ３＋、Ｃｒ３＋などの３価金属硝酸塩から形成され得る。
【００２０】
また、本発明で利用可能な磁性体は格別の制限はないが、フェライトなどの強磁性体の利用が好ましく、特に、磁性体の表面が層状複合水酸化物で被覆される構造を有することから、磁性体は１０ｎｍ〜１０μｍ、好ましくは１０〜６００ｎｍの平均粒径を有する概ね球形の磁性粒子であることが望ましい。具体的には、マグネタイトなどを挙げることができる。
【００２１】
ここで、本発明の製造方法において、２価金属硝酸塩、３価金属硝酸塩ならびに磁性体は、２：１：１〜１０：５：１、好ましくは３：１．５：１〜４：２：１のモル比で混合攪拌すればよい。この混合攪拌はｐＨ９〜１２、好ましくはｐＨ１０のアルカリ条件下で行う必要がある。このアルカリ条件は、０．１〜１ｍｏｌ程度のアルカリ金属の水酸化物溶液、例えば水酸化ナトリウム水溶液または水酸化カリウム水溶液、あるいはアンモニア水を利用することで、用意することができる。
【００２２】
また、上記成分の混合時並びに後述する焼成時に使用する不活性ガスとしては、アルゴンなどを利用することもできるが、窒素ガスの利用が好ましい。
【００２３】
焼成は、５００℃以下、好ましくは４００℃で行う。５００℃以上の焼成では、層状複合水酸化物がＭｇＯとスピネルに分解する虞がある。
【００２４】
以下、実施例をあげて本発明を更に詳細に説明するが、本発明はかかる実施例に示された具体的な態様に限定されるものではない。
【実施例１】
【００２５】
平均粒径が約１０μｍのＦｅ３Ｏ４粉末１ｇを窒素雰囲気下で水酸化ナトリウム水溶液（１ｍｏｌ／ｄｍ３）に分散させ、さらに０．２ｍｏｌ／ｄｍ３のＭｇ（ＮＯ３）２・６Ｈ２Ｏと０．１ｍｏｌ／ｄｍ３のＡｌ（ＮＯ３）３・９Ｈ２Ｏの混合水溶液を、攪拌しながらｐＨが１０になるまで加えて沈殿を形成させた。２４時間熟成させた後の沈殿を回収し、これに２００ｍｌの脱炭酸水を加えて洗浄した後、再び沈殿を回収する作業を３回繰り返し、本発明の層状複合水酸化物と磁性体との複合体３ｇを得た。
【実施例２】
【００２６】
実施例１で得た複合体０．１５ｇを、窒素雰囲気下、管状炉を用いて１０時間、４００℃で焼成した。焼成後、大気中で３０分間、粉末を超音波処理し、アルニコ磁石（磁束密度０．０６Ｔ）で磁気分離を行うことにより、本発明の層状複合水酸化物の岩塩型固溶体と磁性粒子との複合体０．０９ｇを得た。生成された複合体をＳＥＭ（ＪＥＯＬ  ＪＳＭ６３００）電子顕微鏡により観測したところ、Ｆｅ３Ｏ４の粒子は板状の岩塩型固溶体によりほぼ均一に被覆されていた（図１−ａ）。
【００２７】
この複合体に磁場を印加することで誘導される磁化を測定すると、１ｋＯｅの磁場印加で３４ｅｍｕ／ｇ、５ｋＯｅの磁場印加で４０ｅｍｕ／ｇとなった（図２）。また、鉄酸化物をＦｅ３Ｏ４とすると、複合体の組成はＦｅ３Ｏ４／０．１８５［Ｍｇ０．６９Ａｌ０．３１（ＯＨ）２］（ＣＯ３）０．１６と表すことができる。また、岩塩型固溶体の密度を２．０ｇ／ｃｍ３、磁性体の密度を５．２ｇ／ｃｍ３、１０μｍ径の磁性体の表面が均一に被覆されていると仮定して、岩塩型固溶体の厚みは０．２６μｍと推定された。
【実施例３】
【００２８】
実施例２で得た複合体へのＡＴＰのインターカレーション能を確認した。実施例２の複合体０．０３ｇを再度４００℃で１時間焼成し、これを９．９６×１０−５ｍｏｌ／ｌのＡＴＰ水溶液（ｐＨ７）１００ｍｌに６０℃、２４時間浸漬させた後に、上清を回収し、残存ＡＴＰ量をＩＣＰ（誘導プラズマ発光分析）法により測定した。
【００２９】
その結果、残存リン濃度は９．２５６ｐｐｍから７．７４４ｐｐｍに減少したことが確認された。従って、複合体にインターカレートしたＡＴＰ量は、［Ｍｇ０．６９Ａｌ０．３１（ＯＨ）２］（ＡＴＰ）０．０８１と算出された。
【００３０】
従って、［Ｍｇ０．６９Ａｌ０．３１（ＯＨ）２］から計算されるイオン交換容量０．３１モルに対して、ＡＴＰ３−は０．０８１×３＝０．２４３モルとなり、イオン交換容量の約８０％がイオン交換されていると推察される。
【図面の簡単な説明】
【００３１】
【図１−ａ】図１−ａは、本発明の式Ｍ２＋１−ｘＭ３＋ｘＯ１＋δで表される層状複合水酸化物の岩塩型固溶体と磁性体との複合体の電子顕微鏡写真である。
【図１−ｂ】図１−ｂは、複合体を形成する前の磁性粒子（Ｆｅ３Ｏ４）の電子顕微鏡写真である。
【図２】図２は、実施例２で得た複合体の磁場印加下での磁化を示す。
【図１−ａ】
2006056829.tif 000002
【図１−ｂ】
2006056829.tif 000003
【図２】
2006056829.tif 000004